FR 2967996 A1 20120601 FR 1059825 A 20101129 SUBSTRAT VERRIER ANTI-CORROSION ET ANTI-SALISSURE EN ATMOSPHERE HUMIDE L'invention a trait aux vitrages utilisés en atmosphère humide, notamment en intérieur de bâtiments, notamment en salle de bains, salle d'eau (cabine de douche, pare-baignoire...). On connaît, sur les cabines de douche et pare-baignoire, des couches de revêtement organique hydrophobe, tel que de silane à fonction perfluoroalkyle terminale. Les revêtements hydrophobes ne permettent pas l'écoulement des petites gouttelettes d'eau, notamment en partie haute des cabines de douche ou formées à partir de vapeur d'eau. L'apparition de calcaire ne peut donc être limitée que si l'utilisateur racle le verre après chaque douche. Ces revêtements étant organiques, ils ne sont ni trempables ni durables, leur durée de vie n'excédant pas au mieux quelques années. L'usure graduelle de la couche induit une difficulté croissante pour les gouttes d'eau à s'écouler (augmentation de l'angle de glissement, du volume de glissement ou de décrochement d'une goutte d'eau), et donc un dépôt de calcaire accru. D'autre part, les revêtements hydrophobes n'ont quasiment pas d'action contre la corrosion du verre, phénomène reconnu comme très problématique en cas de stockage du verre de longue durée, ou de son utilisation après quelques années. La lixiviation du verre puis sa rugosification induisent des taches blanches qui ne peuvent être enlevées par un produit chimique, au contraire du calcaire. L'invention a donc pour but de limiter l'hydrophobie extrinsèque du verre, et donc l'apparition du calcaire ainsi que la corrosion du verre qui en est l'une des causes. Les inventeurs se sont aperçus que cet effet technique pouvait être obtenu de manière amplifiée par la synergie d'une première couche appropriée barrière vis-à-vis de la migration des alcalins du verre et d'une seconde couche appropriée anti-salissures. Ce but a donc été atteint par l'invention qui a pour objet un substrat verrier destiné à une utilisation en atmosphère humide, caractérisé en ce qu'il est revêtu d'un empilement comprenant, par ordre d'éloignement croissant au substrat, - une couche de nitrure ou oxynitrure de silicium d'épaisseur comprise entre 10 et 90 nm, et - une couche de silice d'épaisseur comprise entre 10 et 90 nm et présentant une surface exposée à l'air ambiant. Le substrat verrier fait ici référence à du verre sodocalcique ou équivalent. La couche de nitrure ou oxynitrure de silicium (couche intérieure, inférieure) est une couche transparente barrière aux alcalins. Elle est apte à empêcher le transfert des alcalins du verre dans la couche extérieure ou supérieure de silice à des températures inférieures à 500 °C. La limitation du transfert des alcalins dans la couche de silice lors du recuit ou lors de l'utilisation du verre permet de limiter la corrosion pendant une très longue période. La couche extérieure ou supérieure de silice permet de limiter le dépôt des salissures organiques présentes dans l'air ambiant, qui rendent les surfaces plus ou moins hydrophobes après quelques jours d'exposition à celui-ci. La limitation du dépôt de salissures organiques s'explique par la diminution de l'ionicité des liaisons d'extrême surface, et donc par la diminution des interactions électrostatiques réalisables avec les éléments extérieurs. En effet, Na-0 présent dans le verre est plus ionique que Si-0 (valeurs des électronégativités d'Allred-Rochow). La couche extérieure de silice est dopée par Al, B, Zr ou C, ou non dopée. Selon des caractéristiques préférées du substrat de l'invention : - la couche de silice recouvre directement la couche de nitrure ou oxynitrure de silicium qui recouvre directement le substrat verrier ; cette structure est la plus simple capable de réaliser la fonction de l'invention : limiter durablement la corrosion du verre, et le dépôt sur celui-ci de salissures et de calcaire, particulièrement en atmosphère humide, au contact de vapeur d'eau et/ou d'eau liquide ; - l'épaisseur de la couche de nitrure ou oxynitrure de silicium, respectivement de la couche de silice, est au plus égale à 65, de préférence 40 nm ; - l'épaisseur cumulée de la couche de nitrure ou oxynitrure de silicium et de la couche de silice est au plus égale à 60, de préférence 55 nm ; à condition que l'épaisseur de la couche de nitrure ou oxynitrure de silicium soit au moins égale à 15 nm, une épaisseur cumulée des deux couches de 50 nm est déjà suffisante ; - ledit nitrure ou oxynitrure de silicium est Si3N4. D'autres objets de l'invention consistent en - un procédé de préparation d'un substrat verrier tel que décrit précédemment, caractérisé en ce que l'une au moins des couches de nitrure ou oxynitrure de silicium ou de silice est formée par pulvérisation cathodique, notamment assistée par magnétron ; dans une réalisation particulièrement intéressante, ce procédé comprend une trempe thermique après la formation des couches de nitrure ou oxynitrure de silicium ou de silice, qui résistent avantageusement aux températures élevées alors mises en oeuvre ; - une utilisation d'un substrat verrier tel que décrit précédemment pour limiter et retarder la corrosion du verre et la formation de salissure (y compris sous forme de calcaire) sur celui-ci en atmosphère humide ; et - une application de ce substrat verrier à une cabine de douche, un pare-baignoire ou autre élément de salle de bain. L'invention est maintenant illustrée par l'exemple suivant. EXEMPLE Différentes couches sont déposées sur la face étain d'une feuille de verre sodocalcique flotté. Les conditions de ces dépôts par pulvérisation cathodique assistée par magnétron sont consignées dans le tableau ci-dessous. La fréquence cathode est 100 kHz dans tous les cas. Les quatre premières lignes du tableau sont relatives au dépôt d'une simple couche, les cinquième et sixième au dépôt successif de deux couches en empilement Si3N4/SiO2. TABLEAU Matériau Cible Puissance Pression Ar N2 O2 Vitesse de Epaisseur déposé de (pbar) (sccm) (sccm) (sccm) passage (nm) cathode (m/min) (W) Si3N4 Si 5000 1,5 10 38 0,41 50 SiO2 Si 3000 2 25 28 0,14 51 SnZnO SnZn 2000 2,5 15 41 0,354 48 ZrO2 Zr 2000 2 40 16 0,061 46 Si3N4 Si 5000 1,5 10 38 1,465 17 SiO2 Si 3000 2 30 28 0,258 33 Les valeurs indiquées en sccm (de l'anglais « standard cubic centimeter per minute ») sont celles de débits de gaz.20 La vitesse de passage est celle du substrat par rapport aux moyens de dépôt. L'épaisseur est celle du revêtement déposé. Il est maintenant fait référence à la figure 1 annexée, représentant, pour une feuille de verre nue ou revêtue de différentes couches, la diffusion lumineuse en % en fonction du temps en mois passé à 40 °C et 90% H.R.. Ces courbes expriment la résistance à la corrosion du verre. Toutes les couches limitent la corrosion du verre, pouvant être classées par effet de limitation croissant comme suit : SiO2, ZrO2, Si3N4, SnZnO. On prépare un échantillon conforme à l'invention par dépôts successifs des couches de Si3N4 puis SiO2 décrites précédemment. On a représenté à la figure 2 annexée l'angle de contact statique à l'eau en degrés (°) en fonction du temps en jours. La surface a d'autant plus tendance à retenir les salissures et le calcaire, que cet angle est important. Bien que les couches de SnZnO, respectivement ZrO2 limitent et retardent la corrosion du verre comme il a été vu précédemment, elles aggravent sa tendance à retenir les salissures. Seuls la couche de SiO2 et, dans une mesure plus importante, l'empilement Si3N4/SiO2 selon l'invention, ont un effet anti-salissures. REVENDICATIONS1. Substrat verrier destiné à une utilisation en atmosphère humide, caractérisé en ce qu'il est revêtu d'un empilement comprenant, par ordre d'éloignement croissant au substrat, - une couche de nitrure ou oxynitrure de silicium d'épaisseur comprise entre 10 et 90 nm, et - une couche de silice d'épaisseur comprise entre 10 et 90 nm et présentant une surface exposée à l'air ambiant. 2. Substrat selon la revendication 1, caractérisé en ce que la couche de silice recouvre directement la couche de nitrure ou oxynitrure de silicium qui recouvre directement le substrat verrier. 3. Substrat selon l'une des revendications précédentes, caractérisé en ce que l'épaisseur de la couche de nitrure ou oxynitrure de silicium est au plus égale à 65, de préférence 40 nm. 4. Substrat selon l'une des revendications précédentes, caractérisé en ce que l'épaisseur de la couche de silice est au plus égale à 65, de préférence 40 nm. 5. Substrat selon l'une des revendications précédentes, caractérisé en ce que l'épaisseur cumulée de la couche de nitrure ou oxynitrure de silicium et de la couche de silice est au plus égale à 60, de préférence 55 nm. 6. Substrat selon l'une des revendications précédentes, caractérisé en ce que ledit nitrure ou oxynitrure de silicium est Si3N4. 7. Procédé de préparation d'un substrat verrier selon l'une des revendications précédentes, caractérisé en ce que l'une au moins des couches de nitrure ou oxynitrure de silicium ou de silice est formée par pulvérisation cathodique, notamment assistée par magnétron. 8. Procédé selon la revendication 7, caractérisé en ce qu'il comprend une trempe thermique après la formation des couches de nitrure ou oxynitrure de silicium ou de silice. 9. Utilisation d'un substrat verrier selon l'une des revendications 1 à 6 pour limiter et retarder la corrosion du verre et la formation de salissure sur celui-ci en atmosphère humide. 10. Application d'un substrat verrier selon l'une des revendications 1 à 6 à une cabine de douche, un pare-baignoire ou autre élément de salle de bain.35